FR 2998585 A1 20140530 FR 1261240 A 20121126 ' 2998585 1 Procédé de revêtement d'un matériau organique ou métallique par des composés organiques par réduction électrochimique des ions diazonium desdits composés organiques, en courant pulsé. 1.Domaine de l'invention La présente invention se rapporte à un procédé de revêtement de composé(s) organique(s) particulier(s) à la surface d'un matériau organique ou métallique de grande surface géométrique tel qu'un matériau poreux ou fibrillaire, par réduction électrochimique des ions diazonium desdits composés organiques, éventuellement formés in situ, en courant pulsé. L'invention se rapporte également à des matériaux composites ainsi obtenus, et l'utilisation de tels matériaux pour la fabrication d'électrodes. 2. Art antérieur Le greffage covalent de catalyseurs à la surface de matériau organique ou métallique présente un intérêt particulier dans le domaine de l'énergie, notamment pour la production de piles à combustible ou de batteries moléculaires. De nombreux procédés pour réaliser ce greffage ont été mis au point. On connaît par exemple, le document W092/13983 qui décrit un procédé de fonctionnalisation de la surface de matériaux carbonés par réduction électrochimique d'un sel de diazonium aromatique. Selon cette technique, le matériau carboné est mis en contact avec une solution du sel de diazonium dans un solvant aprotique. Le matériau carboné est ensuite polarisé négativement par rapport à une anode également en contact avec la solution du sel de diazonium. La réduction est réalisée à potentiel contrôlé (mode potentiostatique) sur des surfaces planes d'aire modérée (environ 1 cm2). Toutefois, ce procédé ne permet pas d'obtenir un revêtement homogène lorsque le matériau à revêtir est volumique et présente une grande surface géométrique, c'est à dire une aire supérieure ou égale à 10 cm2. Il est également connu du document W001/59178 de modifier la surface d'un matériau métallique en y greffant des groupes aromatiques par réduction électrochimique d'un sel de diazonium aromatique. D'après ce document, le matériau métallique est mis en contact avec une solution du sel de diazonium dans un solvant aprotique ou protique acide. Le matériau métallique subit ensuite une polarisation négative par rapport à une anode également en contact avec la solution du sel de diazonium. La réduction peut être réalisée en mode intentiostatique, potentiostatique ou par voltamétrie cyclique répétitif. Toutefois, ce procédé ne permet pas non plus d'obtenir un revêtement homogène lorsque le matériau à revêtir est volumique et présente une grande surface géométrique. En effet, la voltamétrie est d'abord une technique analytique, basée sur la variation constante du potentiel, tout en contrôlant chaque valeur du potentiel. Dans la pratique, elle n'est applicable que sur de petites surfaces, de l'ordre du mm2. Par conséquent, plus la surface est grande, plus le potentiel est hétérogène. Cette technique n'est donc pas adaptée au traitement de matériaux dont la surface dépasse 10 cm2 car elle ne permet pas d'obtenir un greffage homogène sur toute la longueur des fibres du matériau. Plus précisément, lorsque les électrodes volumiques présentent une surface géométrique supérieure ou égale à 10 cm2, et notamment supérieure ou égale à 100 cm2, il devient difficile de contrôler correctement le potentiel à la surface du matériau à revêtir. Cela provient du fait qu'il est difficile de polariser de façon homogène une surface élevée. Cette difficulté est principalement liée à la conductivité électrique de la surface. Ce problème est encore plus critique lorsque le matériau est poreux comme le sont les feutres métalliques fibrillaires dont la surface spécifique développée dans le volume est de l'ordre de 1m2 par gramme de matériau. Non seulement le potentiel varie à la surface du matériau, mais également en profondeur. Il est donc très difficile d'obtenir un greffage homogène de molécules à la surface de matériaux poreux ou fibrillaires. Or, ces matériaux présentent un grand intérêt pour la production de piles et de batteries moléculaires à l'échelle industrielle car ils possèdent une surface spécifique élevée de par leur porosité ou la présence de fibres, tout en limitant le volume global du dispositif qui les englobe. Il est donc nécessaire, à des fins d'exploitation industrielle, de surmonter cette limitation de la superficie des matériaux à traiter. Par ailleurs, toutes ces techniques imposent l'utilisation d'une électrode de référence. Or, l'utilisation de telles électrodes ne permet pas d'obtenir un revêtement homogène des matériaux lorsque leur surface géométrique dépasse 10 cm2. En effet, l'utilisation d'une électrode de référence se justifie par le contrôle du potentiel appliqué au matériau afin d'éviter tout écart par rapport à la valeur souhaitée. Ce contrôle du potentiel se fait par la mesure de la différence de potentiel entre l'électrode de travail et le point le plus proche de l'électrode de référence sur le matériau sur lequel s'effectue le greffage. Or, lorsque le matériau est faiblement ou moyennement conducteur, le potentiel en dehors de ce point s'écarte très rapidement de la valeur souhaitée et rend inefficace toute modification en dehors de ce point ou du voisinage direct de ce point. Enfin, le greffage des sels de diazonium en milieu hydro-organique nécessite l'utilisation d'un milieu acide, notamment un pH inférieur à 2. Cette forte acidité provoque spontanément la corrosion du matériau si celui-ci est métallique et donc sa dissolution sous forme cationique. Cela se traduit thermodynamiquement de la manière suivante: lorsque le métal M est plongé dans une solution aqueuse, la réaction de corrosion débute si le potentiel du couple H+/H2 est supérieur au potentiel du couple Mn+/M (EH+/H2>Emn+m) à un pH donné. Cette corrosion empêche un greffage efficace des molécules à la surface des matériaux métalliques. 3.0bjectifs L'invention a pour objectif de pallier au moins un des inconvénients ci-dessus énoncés. Plus précisément, un objectif de l'invention est de proposer, dans au moins un mode de réalisation, un procédé permettant de greffer des molécules à la surface de matériau, organiques ou métalliques, poreux ou fibrillaires, dont la surface géométrique est supérieure ou égale à 10 cm2. Un autre objectif de l'invention est de proposer, dans au moins un mode de réalisation, un tel procédé qui permette d'éviter, ou à tout le moins, de limiter le phénomène de corrosion des matériaux métalliques. Encore un objectif de l'invention est de proposer, dans au moins un mode de réalisation, un tel procédé qui permette d'obtenir un revêtement de tels matériaux homogènes. L'invention a également pour objectif de proposer un tel procédé qui soit simple et peu onéreux à mettre en oeuvre. 4. Exposé de l'invention La présente invention porte sur un procédé de revêtement d'un matériau organique ou métallique par greffage covalent d'au moins un composé organique A possédant au moins un groupe aromatique substitué par une fonction diazonium, sur une surface dudit matériau. Selon l'invention, ledit matériau est poreux ou fibrillaire et présente une surface géométrique d'au moins 10 cm2 de matériau ; et le procédé comprend une étape d'imposition en continu d'un courant non nul pulsé selon un mode intensiostatique à la surface du matériau pour réduire électrochimiquement l'ion ou les ions diazonium. Ainsi, la présente invention repose sur le principe nouveau et original selon lequel des composés d'intérêt A, sous forme de sels de diazonium, sont fixés par électrogreffage de manière covalente à la surface d'un matériau organique ou métallique, poreux ou fibrillaire de grande surface géométrique. Le procédé d' électrogreffage ainsi proposé permet d'une part, d'obtenir un revêtement homogène à la surface des matériaux dont la surface géométrique est supérieure ou égale à 10 cm2, et d'autre part de rendre possible le traitement de matériaux métalliques. Plus précisément, l'utilisation de la méthode pulsée employée selon le procédé de l'invention permet d'obtenir une meilleure homogénéité de greffage à la surface du matériau, notamment pour des matériaux présentant de grandes surfaces à recouvrir, tel que des matériaux poreux ou fibrillaires. En effet, un courant pulsé se caractérise par des temps d'imposition pendant lesquels le courant est non nul et des temps de repos pendant lequel le courant appliqué est nul. Pour un courant non nul, la concentration du composé A diminue en fonction du temps d'imposition. Cela entraine une diminution du composé A au voisinage de l'électrode. Les temps de repos permettent la diffusion naturelle des espèces à l'électrode jusqu'à retrouver la concentration de la solution initiale. L'utilisation de la méthode pulsée employée selon le procédé de l'invention permet également d'éviter ou réduire le phénomène de corrosion observé lorsque le matériau à revêtir est métallique ou métallisé, grâce à l'imposition en continu d'un courant de réduction polarisant le matériau à un potentiel inférieur au potentiel de corrosion. Après greffage, le matériau métallique est protégé par un film organique limitant les phénomènes de corrosion. La mise en oeuvre d'un courant pulsé permet en outre de favoriser la réaction du greffage par rapport aux réactions secondaires qui peuvent se produire, à savoir : - la réduction de H30+ en H2, les protons pouvant provenir de l'acide utilisé pour préparer le sel de diazonium et/ou du milieu aqueux servant à solubiliser les ions nitrites ; - la réduction des ions nitrites ; et - la réduction du milieu organique. Enfin, l'utilisation d'une méthode pulsée à courant imposé plutôt qu'une méthode à potentiel contrôlé permet de s'affranchir de l'utilisation d'une électrode de référence lors de l'étape de réduction électrochimique du sel de diazonium. Cette caractéristique permet notamment de pouvoir traiter des surfaces plus étendues que celles de l'art antérieur. Par ailleurs, le procédé selon l'invention est facile à mettre en oeuvre et ne nécessite pas de préparer de manière indépendante des sels de diazonium des composés organiques à greffer à la surface du matériau. Par "greffage covalent", on entend qu'il s'établit une liaison covalente entre le composé organique à greffer et la surface du matériau organique ou métallique à revêtir. Plus précisément la liaison se forme entre un groupe aromatique du composé organique et la surface du matériau. Lorsque le matériau est métallique, la nature de la liaison entre la surface et le groupe aromatique du composé organique qui la modifie est une liaison carbone-métal de type covalent. L'expression "carbone-métal" signifie une liaison forte non ionique obtenue par recouvrement des orbitales du carbone et du métal. Lorsque le matériau est organique, la nature de la liaison entre la surface et le groupe aromatique du composé organique qui la modifie est une liaison carbone-carbone de type covalent. Le procédé selon l'invention comprend au moins deux étapes a) et b). La première étape a) correspond à la préparation d'une composition de greffage. De préférence, la composition de greffage est préparée in situ, c'est à dire dans le milieu même dans lequel la réaction d'électro-réduction se produit. La composition de greffage comprend alors dans un milieu approprié au moins un composé organique possédant au moins un groupe aromatique substitué par une fonction diazonium. Ce dernier peut être représenté par la formule A-Ni', dans laquelle A est un composé organique comportant au moins un groupe arylique, sur lequel est substitué le groupe N2+. L'ion diazonium A-Ni' peut être préparé par exemple par diazotation à partir de nitrite NO2 et d'un composé aminé A-NH2 dans lequel A est tel que défini précédemment, en milieu acide. La réaction peut s'écrire de la manière suivante: A - NH2 + NO2- + 2H+ -> A - N2+ + 2H20 De préférence, la concentration en catalyseur varie entre 5. 10-4 mol/L et 10-2 mol/L. Des concentrations en catalyseur inférieures à 5. 10-4 mol/L seraient insuffisantes pour obtenir un greffage efficace. A l'inverse, les sels de diazonium en concentration supérieure à 10-2 mol/L seraient insolubles. De même, la concentration en acide est préférentiellement comprise entre 10-3 mol/L et 10-1 mol/L et la concentration en nitrite est de préférence comprise entre 10-3 mol/L et 10-1 mol/L. Toutefois, il est préférable que la concentration en nitrite soit 2,5 fois supérieure à la concentration en catalyseur A et la concentration en proton soit 5 fois plus élevée que la concentration en catalyseur A. La deuxième étape b) correspond au greffage covalent réalisé par réduction électrochimique de l'ion diazonium du composé organique formé in situ. Le radical formé A- réagit aussitôt avec la surface du matériau porté à un potentiel électrique cathodique. Le mécanisme mis en jeu est le suivant: A - N2+ + e -> A' + N2 A' + surf ace du matériau -> A - sur face du matériau Au final, le composé organique A est lié de façon covalente sur la surface du matériau. Concrètement, la réduction a lieu au niveau de la cathode d'un électrolyseur. Dans un électrolyseur, on appelle anode, l'électrode qui est reliée à la borne positive du générateur extérieur et où se produit la réaction d'oxydation; et on appelle cathode, l'électrode qui est reliée à la borne négative du générateur extérieur et où se produit la réaction de réduction. La cathode de l'électrolyseur utilisé est recouverte ou constituée du matériau organique ou métallique à revêtir. A la fin de l'étape b), la surface du matériau est recouverte entièrement et de manière homogène du composé organique A. Le choix du composé organique A dépend en particulier de l'utilisation finale du matériau obtenu par le procédé selon l'invention. En particulier, le composé organique utilisé peut présenter une activité catalytique ou une activité complexante vis-à-vis des cations appartenant aux métaux de transition (bloc d du tableau périodique), aux éléments appartenant aux colonnes 1 (alcalins) et 2 (alcalinoterreux) du tableau périodique et aux éléments appartenant à la famille des lanthanides. L'activité catalytique reste conservée même après greffage sur le matériau via le procédé selon l'invention. Dans un mode de réalisation avantageux du procédé selon l'invention, l'étape d'imposition d'un courant non nul pulsé est réalisée par cycles successifs, chaque cycle comprenant : - une phase de greffage de durée Ati lors de laquelle l'intensité du courant (il) appliqué est choisie de manière à polariser la surface du matériau à un potentiel El permettant la réduction du sel de diazonium et le greffage du groupe aromatique substitué par ledit sel de diazonium sur la surface dudit matériau, pendant une durée d'imposition Ati non nulle, et - une phase de repos de durée At2lors de laquelle l'intensité du courant appliqué (i2) est inférieure à l'intensité il, pendant une durée de repos At2 non nulle. Ce procédé est particulièrement avantageux pour le revêtement homogène de matériaux poreux ou fibrillaires plans présentant une aire supérieure ou égale à 10 cm2. Le nombre de cycle est choisi de préférence de façon à obtenir un recouvrement complet du matériau organique ou métallique. En général, le procédé selon l'invention comprend une répétition de 10 cycles. Le choix de l'intensité imposée it et de la durée d'imposition Ati permet de favoriser la réaction de greffage par rapport aux autres réactions concurrentes. De préférence, la valeur de l'intensité il est donnée en ampère, par la relation suivante: = k x m, où : - m = la masse du matériau organique ou métallique en gramme, - k est une constante égale à 2 ampères par gramme de matériau métallique et égale à 5 10 ampères par gramme de matériau organique. Avantageusement, la valeur de l'intensité i2 est choisie de manière à ce qu'elle soit inférieure ou égale à 0,05 fois la valeur de l'intensité il. Lorsque le matériau est organique, il est nul. De préférence, i2 est différent de zéro lorsque le matériau est métallique mais i2 est nul 15 lorsque le matériau est un feutre de graphite. Dans un mode de réalisation préféré de l'invention, la durée d'imposition Ati est choisie de manière à satisfaire la relation suivante: Ati = kt X tb, dans laquelle : 20 - kt = (A) / Cm., où (A) représente la concentration du composé organique A en mole par litre et Crin représente la concentration minimale en ions diazonium. - tb représente une valeur constante en temps. De préférence, tb est égal à au moins 100 microsecondes et préférentiellement égal à 500 microsecondes lorsque A est une phthalocyanine. 25 De préférence, la concentration minimale en ions diazonium Crbin est comprise entre 5. 10-4 mol/L et 10-2mol/L, et de manière plus préférée, Crbin est égale à 5. 10-4 mol/L. La durée At2 est choisie de manière à permettre un retour de concentration en composé organique au niveau de l'électrode. Dans un mode de réalisation avantageux, la durée d'imposition Ati est comprise entre 100 microsecondes et 30 secondes, de préférence entre 0,5 30 seconde et 10 secondes et/ou la durée de repos Ati est comprise entre 1 seconde et 5 minutes. De préférence, la durée d'imposition At2 est 10 fois supérieure au temps d'imposition du courant Ati. Le procédé est réalisé selon un mode stationnaire c'est-à-dire à lit fixe entre le matériau à modifier et une contre électrode. De préférence, la contre électrode est en graphite. Avantageusement, le composé organique A est choisi parmi les molécules insolubles ou très peu soluble dans l'eau comportant au moins une fonction aryle amine. En particulier, le composé organique A est choisi parmi les molécules macrocycliques hydrocarbonés ou 5 hétéroatomiques comportant chacun un ou plusieurs, de préférence quatre noyaux benzéniques condensés avec un noyau mono- ou poly-azolique, lesdits noyaux mono- ou poly-azoliques étant reliés entre eux par un pont monoatomique choisi parmi les groupes suivants: amine, imine (-N=), méthylène (-CH2-), ou méthine (-CH=). Plus préférentiellement, le composé organique A est choisi parmi les catalyseurs 10 macrocycliques possédant un centre métallique au centre de la molécule et appartenant aux familles des phtalocyanines, porphyrines, calixarènes, éther couronnes et cyclopeptides. On entend par « macrocycle » une macromolécule cyclique dans laquelle se trouve une cavité, cette cavité pouvant être libre ou occupée par un ion, un atome ou une autre molécule. Parmi les macrocycles, on utilise préférentiellement les macrocycles organométalliques, c'est 15 à dire une macromolécule dont la cavité est occupée par un cation métallique. Avantageusement, le milieu approprié comprend un solvant protique, un solvant aprotique et un électrolyte-support nécessaire pour effectuer la réduction électrochimique. De manière d'avantage préféré, le solvant aprotique représente au moins 90% en volume du milieu et de manière encore plus préférée, le solvant aprotique représente au moins 20 98% en volume du milieu. On entend par « milieu approprié » tout milieu susceptible de solubiliser les composés organiques à greffer sur la surface du matériau et les réactifs nécessaires à la préparation des ions diazonium desdits composés organiques comme les ions nitrites, dans les conditions opératoires du procédé selon l'invention (pression atmosphérique, température à 25°C). En 25 particulier, ledit milieu approprié est choisi de manière à solubiliser un maximum de composés organiques. Le milieu approprié est tel qu'il permet d'obtenir des concentrations en composés organiques allant jusqu'à 5.10-4 mol/L, et de préférence variant de 5.10-4 mol/L à 10-2 mol/L à 25°C. De préférence, la concentration en nitrite et en acide étant au moins deux fois supérieure 30 à la concentration en composé aminé A-NH2. De manière également préférée, la concentration en proton est au moins 5 fois supérieure à la concentration en composé aminé A-NH2. A titre de solvant protique, on peut citer de l'eau. Le solvant protique préféré est l'eau acidifiée par divers acides forts tels que l'acide sulfurique H2SO4, l'acide chlorhydrique HC1 ou l'acide fluoroborique HBF4. A titre de solvant aprotique, on peut citer les solvants organiques polaires tels que le diméthylformamide l'acétonitrile, le diméthylsulfoxyde (DMSO). Le solvant aprotique préféré est le diméthylformamide. A titre d'exemple d'électrolyte-support convenant pour la mise en oeuvre de l'invention, on peut citer par exemple un sel de tétrafluoroborate alcalin (NaBF4), un sel d'ammonium quaternaire ou alcalin, comme un tétra-fluoroborate, perfluorate, hexafluorophosphate de lithium ou sodium ou de tétraalkylammonium. De préférence, le sel utilisé est le sel de tétrafluoroborate alcalin NaBF4. En effet, ce sel se dissout dans le DMF et dans l'eau. L'ensemble solvant + eau + NaBF4 devient alors un milieu conducteur. De plus, ce sel est peu onéreux et l'anion BF4- permet de stabiliser le sel de diazonium formé grâce à une interaction entre la charge positive du sel de diazonium et l'anion. Lorsque le sel de tetrafluoroborate alcalin est utilisé comme électrolyte-support, sa concentration est comprise entre 0,1 mol/L et 0,5 mol/L, et de préférence est égale à 0,25 mol/L. De préférence, le milieu approprié est un mélange solvant organique / eau dans un rapport volumique (90/10). Lorsque le composé organique à greffer est une phtalocyanine, le milieu avantageusement choisi est un mélange DMF/eau dans un rapport volumique (90/10). Le DMF permet de solubiliser les composés organiques et les ions diazonium correspondant. La partie aqueuse du mélange permet d'obtenir une réactivité suffisante des ions nitrites pour former les ions diazonium de la phtalocyanine. Ce mélange permet donc d'atteindre une concentration optimale de 10-2 mol/L en phtalocyanines dissous tout en conservant une réactivité suffisante des ions nitrites pour former les ions diazonium de la phtalocyanine. Lorsque les ions diazonium du composé organique A sont formés in situ par diazotation de nitrites en milieu acide, la composition de greffage utilisée dans le procédé selon l'invention comprend au moins un nitrite et au moins un acide. Le matériau destiné à être revêtu par le procédé selon l'invention peut être organique ou métallique. En particulier, le matériau utilisé est un matériau de grande surface spécifique tel qu'un matériau poreux ou fibrillaire. Dans un mode de réalisation préféré, le matériau organique peut être choisi parmi les mousses, les feutres, les superpositions de tissus, de préférence les feutres de fibre de carbone et les feutres de fibre de graphite. Le matériau se présente de préférence sous la forme d'une plaque. La surface géométrique de la plaque dépasse généralement 10 cm2. L'épaisseur de la plaque varie de préférence de 0,1 à 12 mm. Lorsque la porosité du matériau est mesurable, le matériau présente de préférence une porosité maximale de 90%. A titre de feutre en fibres de graphite, utilisable, on peut citer ceux commercialisés par les sociétés Mersen ou VEOLIA. Il existe en vente deux épaisseurs disponibles: 12 mm commercialisé par la société Mersen sous la référence RVG 4000 et 6 mm correspondant au RVG 2000. Mise à part l'épaisseur, ces matériaux sont exactement identiques. Ces feutres sont constitués d'un enchevêtrement de fibres de graphite. La porosité très élevée du feutre est difficilement quantifiable et correspond plus à des espaces entre fibres, de plus ou moins grandes dimensions, plutôt qu'à des pores de diamètre bien défini. La surface apparente évaluée par la société Mersen (par la méthode dite B.E.T.) est de 0,7 m2s-1. L'aspect global de chaque fibre dont le diamètre moyen se situe entre 20 et 25 microns est d'apparence très homogène. Ces fibres dont la fabrication est propre à Mersen sont obtenues par une pyrolyse d'un polymère de base acrylique. Les feutres proposés par la société VEOLIA sont également commercialisés en rouleau, mais avec une épaisseur maximale de 0,3 cm. Un des feutres commercialisé par VEOLIA se caractérise par une très grande surface spécifique de 1200 m2.g-1, mesurée, selon VEOLIA, par la méthode B.E.T., ce qui correspond à une surface environ 1700 fois plus grande que les feutres de graphite Mersen. Ceci s'explique par le fait que le diamètre moyen des fibres est petit, environ 10 microns et que la densité en fibres est élevée. Dans une variante avantageuse, le procédé selon l'invention comprend en outre une étape préalable de métallisation du matériau organique par électrodéposition d'au moins un métal, de préférence réalisée in situ, avant la mise en oeuvre du procédé selon l'invention. La métallisation du matériau organique peut donc être réalisée en amont du procédé selon l'invention, par exemple par les méthodes de préparation décrites dans les demandes de brevet FR0213034, FR2846012 et FR1155040. De préférence, le matériau est un matériau métallique qui présente un potentiel standard mesuré par électrode standard à hydrogène à 25°C inférieur à zéro, choisi parmi l'étain, l'indium, le molybdène, le gallium, le vanadium, le nickel, le cobalt, le thallium, le cadmium, le fer, le bismuth, le chrome, le zinc, de préférence le nickel, le cobalt et le cuivre. Parmi tous les matériaux utilisables dans le procédé selon l'invention, le matériau est préférentiellement choisi parmi les feutres de fibre de carbone et les feutres de fibre de carbone métallisé, et mieux encore parmi les feutres de fibre de graphite et les feutres de fibre de graphite métallisé. Pour réaliser la réduction électrochimique de l'ion diazonium du composé organique à greffer, on peut employer n'importe quel électrolyseur conventionnel, tels que ceux habituellement utilisés pour procéder à des électrodépositions. L'électrolyseur généralement utilisé est composé d'une cellule électrochimique munie de deux électrodes. Les électrodes sont connectées aux bornes d'un générateur de courant électrique et baignent chacune dans un milieu conducteur approprié. La nature du milieu approprié est telle que définie précédemment. Ainsi, il n'est pas nécessaire de concevoir de dispositifs spécifiquement dédiés à la mise en oeuvre du procédé selon l'invention. La présente invention porte également sur un matériau organique ou métallique, poreux ou fibrillaire, présentant une surface géométrique d'au moins 10 cm2 et revêtu selon le procédé de l'invention. La présente invention porte notamment sur une électrode électrochimique revêtue ou composée d'un tel matériau. En particulier, les matériaux fibrillaires greffés par des catalyseurs selon le procédé selon l'invention trouvent un intérêt particulier dans le développement des piles/batteries à électrolyte circulant. Le matériau catalytique obtenu présente les qualités suivantes : - légèreté car l'ajout de catalyseur ne change pas la masse du matériau support - souplesse car l'ajout de catalyseur ne rigidifie pas le matériau. Il peut donc être soumis mécaniquement à différentes formes sans être altéré. - bonne conductivité électrique du matériau, surtout si le matériau support est un feutre métallisé au préalable par du nickel. - dispersion homogène des catalyseurs sur toute la surface du matériau. L'épaisseur de la couche est équivalente au minimum à l'épaisseur d'une mono couche moléculaire. Ce qui correspond à priori à la taille de la molécule utilisée. Si le temps d'électrolyse est trop élevé cela peut conduire à la formation de multi couche. Un empilement trop important des molécules (catalyseurs) conduit à une passivation du matériau. Pour éviter ce phénomène, il faut réaliser au maximum 10 cycles d'électrolyse ou un cycle correspond au temps : t (électrolyse) = At' + At2 En conclusion : l'activité catalytique de ces matériaux est optimale sur toute la surface. Grâce à la structure en 3 dimensions de ces matériaux la réponse de l'ensemble des catalyseurs est très importante pour un petit volume de matériau. 5. Liste des figures D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels : - la figure 1 est un graphique illustrant les résultats de l'oxydation de l'hydrazine sur graphite et sur nickel en absence et en présence de catalyseur. - la figure 2 est un graphique présentant les résultats de l'oxydation de l'hydrazine sur nickel en absence et en présence de catalyseur. - La figure 3 est un graphique illustrant les résultats de la réduction du dioxygène sur carbone vitreux. - La figure 4 est un graphique illustrant les résultats de la réduction du dioxygène sur un feutre métallisé au nickel. - La figure 5 est un graphique représentant les résultats de l'analyse voltampérométrique de la réduction du dioxygène en peroxyde d'hydrogène. - La figure 6 est un graphique illustrant les résultats de l'analyse voltampérométrique d'une solution de peroxyde d'hydrogène par une électrode de nickel modifiée par la 2- aminoanthraquinone. 6.Exemples de mode de réalisation de l'invention Le principe général de l'invention repose sur l'utilisation d'un courant non nul et pulsé, à courant imposé, permettant de greffer des sels de diazonium en milieu hydroorganique acide sur des matériaux organiques ou métalliques, poreux ou fibrillaires, dont la surface spécifique est au moins égale à 10 cm2. Les exemples suivants servent à illustrer l'invention sans toutefois présenter un caractère limitatif. 6.1 Mise en évidence de l'efficacité du greffage de catalyseurs sur matériau organique et métallique. Une série d'expérience a été menée pour greffer des dérivés de phtalocyanines sur matériau organique comme le graphite ou métallique comme le nickel, et tester l'efficacité du greffage en mesurant l'activité catalytique de ces composés une fois greffés vis à vis de l'oxydation d'une hydrazine. L'hydrazine est un réducteur qui s'oxyde selon le schéma suivant : NH2 - NH2 -> N2 + 4H+ + 4e- Les dérivés de phtalocyanines testés sont synthétisés en laboratoire et représentés ci-dessous. Le coeur Mn+ représente un ion métallique, de préférence Co2+ ou Fe2+. H2N H2N NH2 NH2 Le choix d'utiliser ces composés s'explique par le fait qu'il a été observé que l'activité catalytique des dérivés phtalocyanines vis-à-vis de l'oxydation de l'hydrazine était optimum lorsque le métal inséré dans le macrocycle est Co2+ ou Fe2+ En outre, ces composés organiques possèdent quatre chaînes terminées chacune par une fonction amine de type aniline. Il y a donc pour chaque composé quatre possibilités d'ancrage par réduction électrochimique des ions diazonium correspondant sur la surface d'un matériau. Le procédé de revêtement selon l'invention a été mis en oeuvre selon le protocole opératoire suivant. On utilise un feutre métallisé au nickel de forme sphérique de diamètre de 10 cm est d'épaisseur 3 mm et de masse 5,5 g. Ce feutre est immergé dans 1 litre d'une solution de phtalocyanine de concentration égale à 10-3 mol/L. Il est à noter que pour une concentration de phtalocyanine de 10-3 mol/L équivaut à une concentration en aniline de 4.10-3 mol/L. Les paramètres mis en oeuvre sont les suivants : -i1=11A - kt = 8 - Att = 4 s - i2 = 0,55 A - At2 = 40 s Composition de la solution de greffage: Les solutions A et B sont préparées séparément puis mélangées selon le pourcentage en volume: 90% de solution A et 10% de solution B. La composition de chaque solution est indiquée ci-dessous : a) solution A: 900 ml de DMF dans lequel est dissous 1,2 g de phtalocyanine (Masse molaire = 1206 g.mo1-1) pour obtenir une concentration finale de 10-3 mol.L-1, ainsi que 27,5 g de NaBF4 (Masse molaire = 110 g.mo1-1) pour obtenir une concentration finale de 0,25 mol.L-1. b) solution B:100 ml d'une solution aqueuse mélangée au 900 ml de DMF en deux fois: - premier ajout de 80 ml d'une solution de nitrite de sodium à 0,125 mol.L-'pour une concentration finale, après dilution dans le DMF, égale à 10-2 mol.L-1; - deuxième ajout de 20 ml d'une solution d'un acide fort à 1 mol.L-1 pour une concentration finale, après dilution dans le DMF, égale à 0,2 mol.L-1. Lorsque le deuxième ajout est réalisé, un temps d'attente de 10 mn est nécessaire avant de débuter l'électrolyse. Ce temps d'attente est nécessaire car la synthèse in situ des sels de diazonium n'est pas instantanée. La figure 1 rassemble une série d'expériences confirmant d'une part que les catalyseurs une fois greffés ne perdent pas leur activité et montrant d'autre part l'efficacité du catalyseur et par conséquent la réussite du greffage covalent des phthalocyanines sur les deux matériaux (graphite et nickel). Les analyses sont réalisées sur des échantillons d'électrode de surface géométrique d'environ 0,1 cm2. L'intensité I est exprimée en milliampères (mA) et le potentiel E est exprimé en volt (V) contre une électrode au calomel saturé (ECS). Les courbes du graphique à la figure 1 représentent l'oxydation directe de l'hydrazine sur graphite et sur nickel ainsi que l'oxydation de l'hydrazine après avoir greffé le catalyseur à la surface des matériaux. Il est à noter un meilleur résultat obtenu avec des catalyseurs bloqués sur nickel qui se traduit par un décalage vers les potentiels négatifs de la courbe d'environ 150 mV par rapport à la courbe obtenue sur graphite modifié par le catalyseur. Ainsi, il a été démontré que le procédé selon l'invention permet de greffer efficacement des catalyseurs phtalocyanines sur graphite et nickel. 6. 2 Mise en évidence de l'homogénéité du greffage de catalyseurs sur matériau organique et métallique L'homogénéité du greffage sur nickel a été démontrée en mesurant les propriétés anti- corrosives obtenues après greffage. Il est important d'obtenir un revêtement le plus homogène possible, car le phénomène de corrosion se produit au niveau des zones non revêtues par le greffage. L'hydrazine est un complexant très fort qui provoque la corrosion d'un métal, ce qui est le cas pour le nickel, figure 2. En absence de catalyseur, le nickel montre un domaine de corrosion situé entre -1,1 V et -0,6 V. Ce phénomène est bien connu et apparaît du fait du pouvoir complexant de l'hydrazine sur le nickel qui abaisse considérablement le potentiel de corrosion. En présence du catalyseur la corrosion disparaît. Une modification en surface permet également de protéger le métal. Ainsi, il a été démontré que le procédé selon l'invention permet de passiver de manière 10 homogène un matériau métallique. 6. 3 Réduction du dioxygène 02 dans une solution de soude à 1 mol/L La réduction du dioxygène est mise en oeuvre dans les piles à combustible, généralement en milieu basique concentré. La réaction de réduction correspondant au pôle 15 positif de la pile est la suivante : 02 ± 4H+ -h 4e- » 2 H2O E° = 1,23 V/ESH En fonction du pH le dégagement d'oxygène est relié à la formule : E02/1120 = 1,23 0,06 pH. En conséquence dans une solution à pH = 14, le dégagement de dioxygène débute théoriquement à 0,39 V/ESH. En pratique cette valeur n'est jamais obtenue et le meilleur 20 résultat est obtenu sur platine avec un potentiel de réduction de l'ordre de 0,1 V/ESH à pH = 14. Deux séries d'expériences ont été réalisées afin de comparer l'influence du greffage sur la réduction du dioxygène. Pour chaque expérience, la réduction du dioxygène en milieu fortement basique a été réalisée en utilisant soit une électrode non modifiée, soit la même 25 électrode modifiée par greffage de sels diazonium. Par ailleurs, deux types de matériaux différents ont été utilisés : une électrode en carbone vitreux et une électrode en nickel. Pour ces deux électrodes lorsqu'elles étaient modifiées, la solution de greffage des phthalocyanines était la même et présentait la composition suivante : phthalocyanine de cobalt à la concentration 5.10-4 mol.L-1 dans une solution de DMI 30 contenant NaBF4 à la concentration de 0,5 mol.L-1. 1% en volume d'une solution de nitrite de sodium à 1 mol.L-1. 1% en volume d'une solution d'acide sulfurique à 0,5 mol.L-1. Comme on peut le constater à la vue de la figure 3, le greffage des phthalocyanines sur la surface de l'électrode améliore la réduction du dioxygène par rapport à l'électrode non modifiée. Cette amélioration se caractérise par un potentiel de début de réduction vers 0 V/ESH et par une verticalité du signal qui traduit une vitesse du transfert électronique rapide entre 02 et la phthalocyanine de cobalt. En revanche, contrairement au carbone vitreux, le dioxygène se réduit très difficilement sur le nickel. En effet, comme le montre la figure 4, la réduction de 02 sur du nickel pur n'apparaît pas dans le domaine de potentiel représenté. La réduction du dioxygène devient effective bien en dessous de -0,6 V/ESH. Le greffage des phthalocyanines sur la surface du nickel montre toute leur efficacité puisque le signal obtenu est quasiment identique à celui obtenu sur le carbone vitreux (voir figure 3). Le signal présente la même verticalité avec une augmentation du début du signal d'une cinquantaine de millivolts. Ainsi, le greffage des catalyseurs est avantageux sur du carbone et très efficace sur un matériau métallique tel que le nickel. Cette technique permet d'obtenir une électrode de type métallique dont les propriétés vis-à-vis de la réduction du dioxygène sont très proches du platine. Or, le platine étant particulièrement onéreux, le procédé selon l'invention permet donc de produire des catalyseurs de faible coût, capables de réduire le dioxygène à un potentiel satisfaisant. Le matériau catalytique crée peut donc être utilisé comme électrode dans des piles à combustibles et batteries. 6. 3. Synthèse supportée de peroxyde d'hydrogène H202 par électrolyse en percolation. La synthèse industrielle du peroxyde d'hydrogène est classiquement réalisée par oxydation de la 2-alkyl anthrahydroquinone (A) par le dioxygène, sous un fort bullage. Cette oxydation conduit à la formation de 2-alkylanthraquinone (B) accompagné d'une libération de peroxyde d'hydrogène. La 2-alkyl anthrahydroquinone (A) est régénérée par réduction de la 2-alkylanthraquinone (B) sous atmosphère de dihydrogène. L'étape de réduction est habituellement catalysée par un métal. Ce cycle est répété successivement pour la production industrielle de peroxyde d'hydrogène et est représenté ci-dessous.30 Grâce au procédé selon l'invention, il est désormais possible de proposer un procédé alternatif de synthèse du peroxyde d'hydrogène. En d'autres termes, la présente invention permet de réaliser la synthèse industrielle de peroxyde d'hydrogène par une électrolyse en percolation dans laquelle le composé (A) est bloquée sur une électrode poreuse. Ce procédé permet de régénérer la molécule (A) électrochimiquement et sans avoir recours à une atmosphère de dihydrogène. Plus précisément, la 2-alkyl anthrahydroquinone est greffée sur une électrode. Une seconde électrode est greffée par la 2-aminoanthraquinone, conformément au procédé selon l'invention, et joue ici le rôle de catalyseur. La réaction d'oxydo-réduction entre les deux électrodes est représentée ci-dessous : 11 , ) 20 Les sels de diazonium sont formés à partir de la fonction amine en position 2 de la 2- aminoanthraquinone. La composition de greffage est la suivante : - 98 % de DMF contenant de la 2-aminoanthraquinone à 10-3 mol.L-1 et du NaBF4 à 0,25 mol.L-1. - 1 % d'une solution aqueuse de nitrite de sodium de concentration 1 mol.L -1. - 1 % d'une solution d'acide sulfurique de concentration 0,5 mol.L-1. Le procédé d'électrogreffage selon l'invention a été mis en oeuvre sur une électrode de nickel à pH7. La réduction électrochimique du dioxygène (02) conduit à la formation du peroxyde d'hydrogène (H202) selon la réaction (1) réversible : 02 + 2H+ + 2e -> H202 (1) E° = 0,69 V/ESH. Sur les métaux de transition cette réaction est cinétiquement lente ce qui se traduit par une faible quantité de H202 formé. Sur les métaux nobles et particulièrement pour le platine, le peroxyde d'hydrogène une fois formé est réduit en majorité en eau selon la réaction (2) : H202 + 2H+ + 2e -> 2 H2O (2) E° = 1,73 V/ESH. L'utilisation de l'anthraquinone comme catalyseur d'oxydo-réduction permet de réaliser quantitativement et uniquement la réaction (1) de synthèse électrochimique du peroxyde d'hydrogène et ceci sur tous les matériaux conducteurs capables de fixer le catalyseur. La figure 5 rend compte du fonctionnement de l'anthraquinone greffée sur une électrode de nickel. Sur du nickel non modifié, la réduction du dioxygène n'est pas effective. En revanche, en présence du catalyseur greffé, la réduction du dioxygène apparaît. Dès le début du deuxième cycle, lorsque le potentiel varie vers les potentiels anodiques, l'oxydation du peroxyde d'hydrogène formé à l'électrode est reprise pour être oxydé en dioxygène. La formation de peroxyde d'hydrogène sous un bullage de 02 est confirmée par l'analyse d'une solution de peroxyde d'hydrogène dans laquelle l'électrode de nickel modifiée est testée (voir figure 6). Une variation du potentiel est effectuée d'une valeur initiale (Ei = -0,15 V/ESH) vers une valeur anodique supérieure (Ea) suivi d'un retour vers un potentiel cathodique Ec de valeur - 0,65 V/ESH. La borne anodique (Ea) se trouve dans le domaine d'oxydation du peroxyde d'hydrogène. Ainsi, plus la borne anodique est élevée et plus la quantité de dioxygène formé à l'électrode est importante. En conséquence, lors du cycle retour, la réduction du dioxygène formé à l'électrode se produit et l'intensité du courant de réduction augmente parallèlement à celle de la borne anodique. Le procédé de synthèse de peroxyde d'hydrogène développé à partir du procédé selon l'invention présente de nombreux avantages : - pas d'utilisation de dihydrogène (H2) ; - pas de séparation du ou des catalyseurs, la solution de peroxyde d'hydrogène étant obtenue en sortie de cellule électrochimique ; - le degré de la solution de peroxyde d'hydrogène est directement fonction du contrôle de l'intensité du courant appliqué à l'électrode négative ; - selon le matériau support utilisé la solution de peroxyde peut-être synthétisée en solution acide ou bien en solution basique : le procédé est donc facilement adaptable : - une partie du dioxygène nécessaire au fonctionnement du procédé est apporté par le système d'électrolyse, et plus précisément, à partir de l'oxydation de l'eau qui a lieu sur la contre électrode (électrode positive) ; et - l'anthraquinone est une molécule stable grâce à sa structure moléculaire très robuste et qui par conséquence, comme catalyseur redox, possède un temps de vie très élevé. 15 REVENDICATIONS1. Procédé de revêtement d'un matériau organique ou métallique par greffage covalent d'au moins un composé organique A possédant au moins un groupe aromatique substitué par une fonction diazonium, sur une surface dudit matériau, caractérisé en ce que ledit matériau est poreux ou fibrillaire et présente une surface géométrique d'au moins 10 cm2 de matériau ; et en ce qu'il comprend une étape d'imposition en continu d'un courant non nul pulsé selon un mode intensiostatique à la surface du matériau pour réduire électrochimiquement l'ion ou les ions diazonium. 2. Procédé selon la revendication 1, caractérisé en ce que l'étape d'imposition d'un courant non nul pulsé est réalisée par cycles successifs, chaque cycle comprenant: - une phase de greffage de durée Ati lors de laquelle l'intensité du courant (il) appliqué est choisie de manière à polariser la surface du matériau à un potentiel El permettant la réduction du sel de diazonium et le greffage du groupe aromatique substitué par ledit sel de diazonium sur la surface dudit matériau, pendant une durée d'imposition Ati non nulle, et - une phase de repos de durée At2lors de laquelle l'intensité du courant appliqué (i2) est inférieure à l'intensité il, pendant une durée de repos At2 non nulle. 3. Procédé selon la revendication 2, caractérisé en ce que la valeur de l'intensité il est donnée en ampère, par la relation suivante: = k x m, où : - m = la masse du matériau organique ou métallique en gramme, - k = 2 ampères par gramme de matériau métallique et k = 5 ampères par gramme de matériaux organiques. 4. Procédé selon la revendication 2 ou 3, caractérisé en ce que la valeur de l'intensité i2 est inférieure ou égale à 0,05 fois la valeur de l'intensité il. 5. Procédé selon l'une quelconque des revendications 2 à 4, caractérisé en ce que la durée d'imposition Att est donnée par la relation suivante: At' = kt x tb, dans laquelle : - kt = (A) / Cr., où (A) représente la concentration du composé organique A en mole par litre et C'' représente la concentration minimale en ions diazonium, et tb représente une valeur constante en temps. 6. Procédé selon l'une quelconque des revendications 2 à 5, caractérisé en ce que la durée d'imposition Att est comprise entre 100 microsecondes et 30 secondes, de préférence de 0,5 à 10 secondes et/ou la durée de repos At2 est comprise entre 1 seconde et 5 minutes. 7. Procédé selon l'une quelconque des revendications 1 à 6, caractérisé en ce que le matériau est un matériau organique choisi parmi les mousses, les feutres, les superpositions de tissus, de préférence les feutres de fibres de carbone et les feutres de fibres de graphite. 8. Procédé selon la revendication 7, caractérisé en ce qu'il comprend une étape de métallisation du matériau organique par électrodéposition d'au moins un métal, de préférence réalisée in situ, en amont de la mise en oeuvre du procédé selon l'invention. 9. Procédé selon l'une des revendications 1 à 6, caractérisé en ce que le matériau est un matériau métallique choisi parmi les métaux présentant un potentiel standard mesuré par électrode standard à hydrogène à 25°C inférieur à zéro, de préférence l'étain, l'indium, le molybdène, le gallium, le vanadium, le nickel, le cobalt, le thallium, le cadmium, le fer, le bismuth, le chrome, le zinc, de préférence le nickel, le cobalt, cuivre. 10. Procédé selon l'une quelconque des revendications 1 à 9, caractérisé en ce que le composé organique A est choisi parmi les molécules insolubles ou très peu solubles dans l'eau et comportant au moins une fonction aryl amine. 11. Procédé selon la revendication 10 dans lequel le composé organique A est choisi parmi les catalyseurs macrocycliques possédant un centre métallique au centre de la molécule et appartenant aux familles des phtalocyanines, porphyrines, calixarènes, éther couronnes et cyclopeptides. 12. Procédé selon l'une des revendications 1 à 11, caractérisé en ce qu'il est mis en oeuvre dans un milieu approprié comprenant un solvant protique, un solvant aprotique et un électrolyte-support. 13. Procédé selon la revendication 12, caractérisé en ce que le solvant aprotique est un solvant organique, en ce que le solvant protique est de l'eau et en ce que le milieu approprié est un mélange solvant organique / eau dans un rapport volumique d'au moins 90/10. 14. Matériau organique ou métallique, poreux ou fibrillaire, présentant une surface géométrique d'au moins 10 cm2 de matériau revêtu selon le procédé tel que défini dans l'une des revendications 1 à 13.20